(57)【特許請求の範囲】
【請求項１】
太陽光に面した側に配した色素増感型太陽電池と、該色素増感型太陽電池の後側に配した結晶系シリコン太陽電池とを接続させた複合型太陽電池であって、前記色素増感型太陽電池は、第１の透明基板の内側に透明導電膜を形成し、その内側表面に白金または炭素を被覆して形成したカソード電極と、第２の透明基板の内側に透明導電膜および金属酸化物薄膜を順次形成し、この金属酸化物薄膜の表面に色素を担持させて形成したアノード電極とが、酸化還元電解質を介して対向して形成されていることを特徴とする、複合型太陽電池。
【請求項２】
前記アノード電極の前記色素の近傍に金属微粒子がさらに配されていることを特徴とする、請求項１に記載の複合型太陽電池。
【請求項３】
前記金属微粒子が、白金（Ｐｔ）、白金合金、パラジウム（Ｐｄ）またはパラジウム合金の微粒子である請求項２に記載の複合型太陽電池。
【請求項４】
前記金属酸化物が、酸化チタン（ＴｉＯ2）、酸化亜鉛（ＺｎＯ）、酸化ニオブ（Ｎｂ2Ｏ5）、酸化錫（ＳｎＯ2）またはチタン酸ストロンチウム（ＳｒＴｉＯ3）である請求項１〜３のいずれかに記載の複合型太陽電池。
【請求項５】
前記色素が、ルテニウム錯体またはキサンテン系色素である請求項１〜４のいずれかに記載の複合型太陽電池。
【請求項６】
前記酸化還元電解質が、ヨウ素、臭素または塩素を含む電解液または固体伝導体である請求項１〜５のいずれかに記載の複合型太陽電池。
【請求項７】
前記透明導電膜は、フッ素ドープ酸化錫膜、酸化インジウム膜、ＩＴＯ膜またはＡＴＯ膜である請求項１〜６のいずれかに記載の複合型太陽電池。
【請求項８】
前記結晶系シリコン太陽電池が、シリコン単結晶太陽電池またはシリコン多結晶太陽電池である請求項１〜７のいずれかに記載の複合型太陽電池。
【発明の詳細な説明】
【０００１】
【発明の属する技術分野】
本発明は、複合型太陽電池に関し、特に、色素増感型太陽電池と結晶系シリコン太陽電池を組み合わせた複合型太陽電池に関する。
【０００２】
【従来の技術】
従来、太陽電池の多くは、半導体からなる単一接合型太陽電池であり、Ｓｉ、ＧａＡｓ等のｐｎ接合構造で構成されていた。これら単一の半導体を用いている限りは、太陽光エネルギーの有効利用に限界がある。特に、半導体の禁止帯幅より低エネルギーの光は、単一接合型太陽電池内における光起電力発生に寄与することができず、従って、単一接合型太陽電池の光電変換効率は２０〜２５％が限界となっていた。
【０００３】
この欠点を除去するために、複合型太陽電池の開発が進められ、例えば、ＧａＡｓ、ＩｎＰ、ＩｎＡｓあるいはＧｅの半導体基板上に混晶Ｇａ1-yＩｎyＡｓからなるｐｎ接合により下部太陽電池を構成し、混晶Ｉｎ1-xＡｌxＡｓからなるｐｎ接合により上部太陽電池を構成し、上部太陽電池と下部太陽電池とを前記混晶半導体に高不純物濃度で不純物を添加してなるｐｎ接合で連結する複合型太陽電池が提案されている（特開昭５８−１１９６７６号公報）。
【０００４】
さらに、上記の複合型太陽電池の軽量化や光電変換効率の改良を目的として、Ｓｉ基板上にｐｎ接合を形成して下部太陽電池を構成し、Ｇａ1-zＡｌzＡｓからなるｐｎ接合を層状に成長させた上部太陽電池を構成し、トンネル接合を介して上部太陽電池と下部太陽電池を接続した複合型太陽電池が提案されている（特開昭６０−２０１６７０号公報）。この場合、ｘ値の最適化により理論的には３０％以上の光電変換効率が可能とされている。しかし、実際には、複合型太陽電池として、光電変換効率が１５〜１６％のものが多い。
【０００５】
図４に示すように、結晶系シリコン太陽電池の分光感度は、波長４００〜１１００ｎｍの領域であるのが特徴である。
【０００６】
一方、可視光領域の利用が可能で、理論変換効率が３３％と高く、人体に無害とされる酸化チタン（ＴｉＯ2）を用いる新しい太陽電池として、色素増感型太陽電池が知られている（特開平１−２２０３８０号公報、特開平５−５０４０２３号公報等）。しかし、その実際の変換効率は６％程度であった。
【０００７】
図７は、この色素増感型太陽電池の構造図である。２枚の板ガラスなどの透明基板１ａ、１ｂの内側に、それぞれ透明導電膜２ａ、２ｂを形成して電極とする。この透明導電膜２ａ、２ｂには、フッ素ドープ酸化錫、酸化インジウム、ＩＴＯ、ＡＴＯなどを用いることができる。
【０００８】
一方の透明導電膜２ｂの表面に、触媒となる白金もしくは炭素を被覆してカソード電極とする。他方の透明導電膜２ａには、さらに、酸化チタンなどの金属酸化物の薄膜４を形成し、その表面に色素６を吸着、担持させてアノード電極とする。この金属酸化物の薄膜４は、その表面積を大きくするために、焼結した多孔質の金属酸化物５で形成されることが好ましい。この金属酸化物５には、酸化チタンのほか、酸化亜鉛（ＺｎＯ）、酸化ニオブ（Ｎｂ2Ｏ5）、酸化錫（ＳｎＯ2）またはチタン酸ストロンチウム（ＳｒＴｉＯ3）を用いることができる。
【０００９】
これらの電極間に、電解液や固体伝導体からなる酸化還元電解質３を挟み込むことで、酸化還元電解質中の酸化還元対が、両電極間の電子の移動に寄与する。
【００１０】
酸化チタンなどは短波長の光（紫外光）しか吸収しないことから、色素増感型太陽電池では、太陽光を電気エネルギーに効率よく変換させるために、色素を増感材として用いている。この色素は光吸収剤として働き、特定波長域の太陽光を吸収して、電子を金属酸化物の薄膜に注入することで、発電が行われる。例えば、色素としてルテニウム錯体があげられるが、これは太陽光の可視領域の波長３００ｎｍ〜６００ｎｍの光を吸収し、ルテニウム金属・配位子軌道遷移により励起された電子が、金属酸化物の伝導帯に移り、光電流となる。なお、この色素には、ルテニウム錯体のほか、キサンテン系色素を用いることができる。
【００１１】
このようにして、光を吸収すると両電極間に電圧が発生する太陽電池が構成される。この型の太陽電池は色素を増感剤として用いるため、「色素増感型太陽電池」とも呼ばれている。ルテニウム錯体を用いた色素増感型太陽電池は、太陽光の可視領域のうち波長３００ｎｍ〜６００ｎｍの光を吸収して発電し、波長６００ｎｍ〜１４００ｎｍの光を透過することから、波長６００ｎｍ以下の太陽光を発電に有効に利用できるといえる。
【００１２】
従って、色素増感型太陽電池では、入射光のうち、より長い波長側の光が金属酸化物の薄膜を通過してしまう問題があり、広い波長の範囲で太陽光を利用して、光電変換効率をさらに向上させることが望まれていた。
【００１３】
【発明が解決しようとする課題】
本発明は、太陽電池の単位面積あたりの光電変換効率を向上させることを目的とする。
【００１４】
【課題を解決するための手段】
ルテニウム錯体を用いた色素増感型太陽電池において、光電変換効率の波長依存性を図３に示す。このように、色素増感型太陽電池では、波長６００ｎｍ以下の太陽光を有効に利用することができる。
【００１５】
そこで、本発明者は波長６００ｎｍ以上の太陽光で発電する太陽電池に着目し、研究を進めた。単結晶シリコン及び多結晶シリコンを用いた結晶系シリコン太陽電池は、シリコンのｐｎ接合によってバンドの勾配が形成され、太陽光のうち波長４００ｎｍ〜１１００ｎｍの光により生成した電子と正孔が、内部電界によって分離され、起電力が発生する。結晶系シリコン太陽電池の相対分光感度の波長依存性を図４に示す。本発明者は、これらの事実より、本発明を完成するに至った。
【００１６】
すなわち、上記課題を解決するために、本発明による複合型太陽電池は、太陽光に面した側に、ルテニウム錯体を用いた色素増感型太陽電池を配して、波長３００ｎｍ〜６００ｎｍの光で発電を行い、一方、該色素増感型太陽電池の後側に結晶系シリコン太陽電池を配して、前記色素増感型太陽電池を透過した光のうち波長４００ｎｍ〜１１００ｎｍで発電を行うように構成されている。
【００１７】
上記色素増感型太陽電池は、次のように構成される。第１の透明基板の内側に透明導電膜を形成し、その内側表面に白金微粒子もしくは炭素微粒子を付着させてカソード電極とする。第２の透明基板の内側に透明導電膜および透明金属酸化物薄膜を順次形成して、この透明金属酸化物薄膜の表面に色素を担持させてアノード電極とする。これらの電極を酸化還元電解質を介して対向させ、色素による光の吸収によりこれら電極間に電圧を発生させる。
【００１８】
前記金属酸化物は、酸化チタン（ＴｉＯ2）、酸化亜鉛（ＺｎＯ）、酸化ニオブ（Ｎｂ2Ｏ5）、酸化錫（ＳｎＯ2）またはチタン酸ストロンチウム（ＳｒＴｉＯ3）を用いることができる。また、前記色素は、ルテニウム錯体またはキサンテン系色素を用いることができる。さらに、前記透明導電膜は、フッ素ドープ酸化錫、酸化インジウム、ＩＴＯまたはＡＴＯを用いることができる。
【００１９】
一方、前記酸化還元電解質が、ヨウ素、臭素または塩素を含む電解液または固体伝導体を用いることができる。なお、結晶系シリコン太陽電池には公知のものを利用できるので、説明を省略する。
【００２０】
さらに、光電変換効率を高めるために、前記色素の近傍に金属微粒子を配することが好ましい。この金属微粒子は、白金（Ｐｔ）、白金合金、パラジウム（Ｐｄ）またはパラジウム合金の微粒子が適している。
【００２１】
金属微粒子を配するのは、これらが太陽光の照射により表面プラズモン吸収による光エネルギーの吸収が起こり、色素との共鳴や色素への電荷移動により、可視光から近赤外領域において色素の吸光度の増強効果があるからである。この色素の光吸収の増強効果により、光電流の増加が引き起こされ、光電変換効率を向上させることができる。
【００２２】
これらの金属微粒子に、白金、白金合金、パラジウムまたはパラジウム合金を使用するのは、金、銀または銅の金属微粒子（特開平９−２５９９４３号公報参照）では、ハロゲン系の酸化還元電解質と反応して溶解されてしまうからである。たとえ金であっても、微粒子、薄膜の状態では室温で容易に溶解されてしまうという問題を有するのである。そこで、本発明者は、白金、白金合金、パラジウム、パラジウム合金に注目し、研究を進めたところ、これらは色素の光吸収の増強効果を有しつつ、微粒子の状態でもハロゲン系の酸化還元電解質によって溶解されないことが確認された。
【００２３】
以上のように、色素増感型太陽電池と結晶系シリコン太陽電池を組み合わせた本発明の複合型太陽電池により、広い波長の範囲で太陽光エネルギーを有効に利用でき、単位面積あたりの光電変換効率を向上させることができる。
【００２４】
【発明の実施の形態】
本発明に係る複合型太陽電池の構成を、図１を用いて説明する。太陽光に面した側の色素増感型太陽電池は、ガラス基板１ｂに透明導電膜２ｂを蒸着し、さらに白金を被覆したカソード電極と、ガラス基板１ａに透明導電膜２ａを蒸着し、さらにその上に多孔質の金属酸化物薄膜４を形成し、該金属酸化物薄膜４を構成する金属酸化物５の表面に色素６を担持させた光電極であるアノード電極と、酸化還元電解質３とから構成されている。
【００２５】
透明導電膜２ａ、２ｂは、例えばフッ素ドープ酸化錫を、多孔質の金属酸化物薄膜４は、例えば酸化チタンを用いることができる。
【００２６】
酸化還元電解質３は、ヨウ素系電解液であるアセトニトリル（９０ｖｏｌ％）と３メチル２オキサゾリジノン（１０ｖｏｌ％）の混合溶媒にヨウ素とヨウ化リチウムを加えたものであり、ヨウ素酸化還元対（Ｉ3-／Ｉ-）として働き、カソード電極とアノード電極間の電子移動に寄与する。
【００２７】
色素６は、例えばルテニウム錯体からなる色素を用いると、太陽光の可視領域の光を吸収して、ルテニウム金属・配位子軌道遷移により励起された電子が、酸化チタンの伝導帯に移り、光電流となる。
【００２８】
一方、色素増感型太陽電池の後側に位置する結晶系シリコン太陽電池は、例えば、ｐ型シリコン基板８の上に、ｎ型不純物の拡散やエピタキシャル成長でｎ型シリコン９を作製し、色素増感型太陽電池側にフッ素ドープ酸化錫、酸化インジウム、ＩＴＯ、ＡＴＯなどを用いた透明電極２ｃを形成し、対極電極としてＡｌなどの金属電極１０を用いる。
【００２９】
このように、色素増感型太陽電池と結晶系シリコン太陽電池を接合させて、複合型の太陽電池構造とすることにより、太陽光のうち波長３００ｎｍ〜６００ｎｍの光を色素増感型太陽電池で発電に利用し、この色素増感型太陽電池を透過した光のうち、波長４００ｎｍ〜１１００ｎｍの光を結晶系シリコン太陽電池で発電に利用することができるため、単位面積あたりの光電変換効率を向上させることができる。
【００３０】
さらに、本発明による複合型太陽電池は、図２に示す構成にすることが好ましい。すなわち、図１に示した複合型太陽電池において、その色素増感型太陽電池のアノード電極において、多孔質の金属酸化物薄膜４を形成する金属酸化物５の表面に担持させた色素６の近傍に、さらに金属微粒子７を配したものである。
【００３１】
この金属微粒子７には、例えば白金微粒子、白金がモル比で５０％以上の白金合金微粒子、パラジウム微粒子、パラジウムがモル比で５０％以上のパラジウム合金微粒子を用いると、ヨウ素系酸化還元電解質に溶解して消失することなく、色素近傍に配することができる。これらの微粒子は、色素に化学結合や吸着により直接配してもよく、あるいはＴｉＯ2に化学結合や吸着させて、結果としてＴｉＯ2に担持された色素近傍に配するようにしてもよい。
【００３２】
色素近傍に配した金属微粒子の粒径は、１〜１００ｎｍが好ましく、１〜１０ｎｍがより好ましい。詳しい配置方法としては、これらの微粒子の分散液に、色素を担持したＴｉＯ2膜を浸漬する方法がある。微粒子分散液は、例えば貴金属溶解溶液に還元剤、高分子分散剤を添加して作製することができる。また、真空容器内で気化させた貴金属の再凝固微粒子を溶媒中に捕獲して作製することもできる。また、市販の貴金属の溶解溶液に色素を担持したＴｉＯ2膜を浸漬後、水素還元や光還元により、貴金属微粒子を析出させてもよい。例えば、白金では、Ｈ2ＰｔＣｌ6・６Ｈ2Ｏや、〔Ｐｔ（ＮＨ3）4〕（ＮＯ3）2水溶液に浸漬後、還元してＰｔを色素近傍に析出させてもよい。
【００３３】
これら白金、白金合金、パラジウム、パラジウム合金などの金属微粒子は、太陽光の照射により表面プラズモン吸収による光エネルギーの吸収が起こり、色素との共鳴や色素への電荷移動により可視光から近赤外領域において色素の吸光度の増強効果がある。この色素の光吸収の増強効果により、光電流の増加が引き起こされ、光電変換効率をさらに向上させることができる。
【００３４】
【実施例】
本発明を、以下の実施例により説明する。しかし、本発明はこれに限定されるものではない。
【００３５】
［実施例１］  以下の条件で、本発明の複合型太陽電池を構成し、その特性を評価した。
【００３６】
透明導電膜を形成した透明基板には、市販のフッ素ドープＳｎＯ2ガラス（日本板硝子製、導電層膜厚４５０ｎｍ）を用いた。金属酸化物の薄膜には、酸化チタンとして平均粒径１５ｎｍのＴｉＯ2ペースト（Solaronix社製）を用いた。
【００３７】
フッ素ドープＳｎＯ2ガラス上に、ＴｉＯ2ペーストを塗布し、自然乾燥後、５００℃で３０分間の焼成を電気炉で行った。一回の塗布で、約２μｍ厚のＴｉＯ2多孔質膜が形成された。これを複数回繰り返すことにより、１０μｍの膜厚とした。このＴｉＯ2多孔質膜をＲｕ色素溶液に浸漬し、８０℃で２時間還流を行い、ＴｉＯ2多孔質膜の表面にＲｕ色素を担持させた。なお、Ｒｕ色素溶液はエタノールに３×１０-4ｍｏｌ／Ｌ（リットル）のＲｕ色素（Solaronix社製Ruthenium535）を溶解させることにより作製した。以上のように、光電極であるアノード電極を形成した。一方、カソード電極は、フッ素ドープＳｎＯ2ガラスの表面に、白金をスパッターで薄く被覆することにより形成した。
【００３８】
カソード電極とアノード電極を対向させて電池構造を形成し、隙間に酸化還元電解質を注入した。酸化還元電解質はヨウ素系電解液であり、アセトニトリル（９０ｖｏｌ％）と３メチル２オキサゾリジノン（１０ｖｏｌ％）の混合溶媒に、ヨウ素とヨウ化リチウムを加えたものである。
【００３９】
以上により、色素増感型太陽電池を形成した。
【００４０】
通常の分光光度計で測定した本実施例の色素増感型太陽電池の透過率スペクトルを図５に示す。電池の構成材料による吸収があるため、色素単体の透過率とは異なるが、波長６００ｎｍ〜１１００ｎｍの光が透過しており、最大で６４％の透過率であった。
【００４１】
結晶系シリコン太陽電池は、ｐ型多結晶シリコン基板を拡散炉で熱処理し、ｐ型シリコン基板表面にリンを拡散させ、表面層をｎ型とした。シリコン基板の裏面のｎ型層をエッチングで取り去り、当該表面をｐ型層とした。裏面電極パターンの形成は、Ａｇ−Ａｌペーストをスクリーン印刷し、空気雰囲気中で２００℃で１分の乾燥を行い、続いて７００℃で１分の焼成を行い、電極とした。
【００４２】
受光面であるｎ型層にも、同様に、Ａｇ−Ｔｉペーストをスクリーン印刷し、乾燥、焼成を行った後、最後に水素雰囲気中で４００℃の熱処理を行った。
【００４３】
以上により、結晶系シリコン太陽電池を形成した。
【００４４】
前記色素増感型太陽電池と結晶系シリコン太陽電池の位置合わせをし、並列に配線した後、側面を樹脂で封止して複合型太陽電池を形成した。
【００４５】
参照用に、同一プロセスで従来型の色素増感型太陽電池も形成した。
【００４６】
これらの太陽電池に対して、ＡＭ１．５（エアマス１．５：地球の中緯度における太陽スペクトルの太陽光）のソーラーシミュレータで、１０００Ｗ／ｍ2の疑似太陽光を照射して、電流電圧特性を測定した。
【００４７】
その結果、従来型の色素増感型太陽電池では光電変換効率が６％であったのに対して、色素増感型太陽電池の後側に結晶系シリコン太陽電池を配した複合型太陽電池では、光電変換効率が１５％となった。このように本発明による複合型太陽電池は、従来の色素増感型太陽電池と比較して、光電変換効率が約２．５倍に向上した。また、ここで用いた結晶系シリコン太陽電池単体の光電変換効率よりも約７％向上した。
【００４８】
［実施例２］  以下の条件で、本発明の複合型太陽電池を構成し、その特性を評価した。
【００４９】
透明導電膜を形成した透明基板には、市販のフッ素ドープＳｎＯ2ガラス（日本板硝子製、導電層膜厚４５０ｎｍ）を用いた。金属酸化物の薄膜には、酸化チタンとして平均粒径１５ｎｍのＴｉＯ2ペースト（Solaronix社製）を用いた。
【００５０】
フッ素ドープＳｎＯ2ガラス上に、ＴｉＯ2ペーストを塗布し、自然乾燥後、５００℃で３０分間の焼成を電気炉で行った。一回の塗布で、約２μｍ厚のＴｉＯ2多孔質膜が形成された。これを複数回繰り返すことにより、１０μｍの膜厚とした。このＴｉＯ2多孔質膜をＲｕ色素溶液に浸漬し、８０℃で２時間還流を行い、ＴｉＯ2多孔質膜の表面にＲｕ色素を担持させた。なお、Ｒｕ色素溶液はエタノールに３×１０-4ｍｏｌ／Ｌ（リットル）のＲｕ色素（Solaronix社製Ruthenium535）を溶解させることにより作製した。
【００５１】
Ｒｕ色素を担持したＴｉＯ2多孔質膜を、ＰｔＡｇ系微粒子が単分散したインクに浸漬し、エタノールで洗浄後、自然乾燥させることにより、Ｒｕ色素近傍にＰｔＡｇ系微粒子を配置させた。単分散ＰｔＡｇ系微粒子インクは、白金と銀のモル比を４：１にすることで、酸化還元電解質に溶解することを防止できる。
【００５２】
以上のように、光電極であるアノード電極を形成した。
【００５３】
一方、カソード電極は、フッ素ドープＳｎＯ2ガラスの表面に、白金をスパッターで薄く被覆することにより形成した。
【００５４】
カソード電極とアノード電極を対向させて電池構造を形成し、隙間に酸化還元電解質を注入した。酸化還元電解質はヨウ素系電解液であり、アセトニトリル（９０ｖｏｌ％）と３メチル２オキサゾリジノン（１０ｖｏｌ％）の混合溶媒に、ヨウ素とヨウ化リチウムを加えたものである。本実施例の色素増感型太陽電池の透過率スペクトルを図６に示す。波長６００ｎｍ〜１１００ｎｍの光が透過しており、最大で５７％の透過率であった。
【００５５】
結晶系シリコン太陽電池は、ｐ型多結晶シリコン基板を拡散炉で熱処理し、ｐ型シリコン基板表面にリンを拡散させ、表面層をｎ型とした。シリコン基板の裏面のｎ型層をエッチングで取り去り、当該表面をｐ型層とした。裏面電極パターンの形成は、Ａｇ−Ａｌペーストをスクリーン印刷し、空気雰囲気中で２００℃で１分の乾燥を行い、続いて７００℃で１分の焼成を行い、電極とした。
【００５６】
受光面であるｎ型層にも、同様に、Ａｇ−Ｔｉペーストをスクリーン印刷し、乾燥、焼成を行った後、最後に水素雰囲気中で４００℃の熱処理を行った。
【００５７】
以上により、結晶系シリコン太陽電池を形成した。
【００５８】
前記色素増感型太陽電池と結晶系シリコン太陽電池の位置合わせをし、並列に配線した後、側面を樹脂封止して複合型太陽電池を形成した。
【００５９】
参照用に、同一プロセスで金属微粒子を配した改良型の色素増感型太陽電池も形成した。
【００６０】
これらの太陽電池に対して、ＡＭ１．５のソーラーシミュレータで１０００Ｗ／ｍ2の疑似太陽光を照射して、電流電圧特性を測定した。
【００６１】
その結果、改良型の色素増感太陽電池では光電変換効率が９％であったのに対して、改良型の色素増感型太陽電池の後側に結晶系シリコン太陽電池を配した複合型太陽電池では、光電変換効率が１７％となった。このように本発明による複合型太陽電池は、従来の色素増感型対応電池と比較して、光電変換効率が約３倍以上、改良型の色素増感型太陽電池と比較しても、光電変換効率が約２倍に向上した。また、ここで用いた結晶系シリコン太陽電池単体の光電変換効率よりも約２１％向上した。
【００６２】
【発明の効果】
本発明の複合型太陽電池により、波長３００ｎｍ〜６００ｎｍの太陽光により色素増感型太陽電池で発電することができるとともに、色素増感型太陽電池を透過した波長６００ｎｍ以上の太陽光についても、結晶系シリコン太陽電池で有効に発電することができるため、単位面積あたりの光電変換効率を向上させることができた。
【図面の簡単な説明】
【図１】  本発明に係る複合型太陽電池の構成を示す概念断面図である。
【図２】  本発明に係る複合型太陽電池の他の構成を示す概念断面図である。
【図３】  色素増感型太陽電池の光電変換効率を示す相対分光感度−波長曲線のグラフである。
【図４】  結晶系シリコン太陽電池の光電変換効率を示す相対分光感度−波長曲線のグラフである。
【図５】  実施例１の色素増感型太陽電池の透過率を示す透過率−波長曲線のグラフである。
【図６】  実施例２の色素増感型太陽電池の透過率を示す透過率−波長曲線のグラフである。
【図７】  従来の色素増感型太陽電池の構成を示す概念断面図である。
【符号の説明】
１ａ、１ｂ  透明基板
２ａ、２ｂ、２ｃ  透明導電膜
３  酸化還元電解質
４  金属酸化物膜
５  金属酸化物微粒子
６  色素
７  金属微粒子
８  ｐ型シリコン
９  ｎ型シリコン
１０  金属電極
【図１】
0004639481.tif 000002
【図２】
0004639481.tif 000003
【図３】
0004639481.tif 000004
【図４】
0004639481.tif 000005
【図５】
0004639481.tif 000006
【図６】
0004639481.tif 000007
【図７】
0004639481.tif 000008